"A自己分散性黒色顔料と、B1重量未満のグリコールエーテル系化合物と、C溶剤と、D水と、を含む黒色インク組成物。前記自己分散性黒色顔料は、カーボンブラックであることを特徴とする請求項1に記載の黒色インク組成物。前記グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種であることを特徴とする請求項1に記載の黒色インク組成物。前記グリコールエーテル系化合物は、前記黒色インク組成物の0.1重量以上1重量未満を占めることを特徴とする請求項3に記載の黒色インク組成物。浸透剤、保湿剤又はそれらの混合物をさらに含むことを特徴とする請求項1に記載の黒色インク組成物。前記浸透剤は、Nメチルピロリドン及び13ブチレングリコールからなる群から選ばれる一種又は複数種を含むことを特徴とする請求項5に記載の黒色インク組成物。前記保湿剤は、グリセリン及びジグリコールからなる群から選ばれる一種又は複数種を含むことを特徴とする請求項5に記載の黒色インク組成物。表面張力の範囲は、47~54mNmであることを特徴とする請求項1に記載の黒色インク組成物。界面活性剤を含まないことを特徴とする請求項8に記載の黒色インク組成物。前記グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種であることを特徴とする請求項9に記載の黒色インク組成物。従って、如何にして、インクが印刷基材に浸み込みやすくなり印刷画像がぼやけてしまうといった問題を解決するかが、現在早期解決が望まれる課題となっている。本発明者は鋭意研究を重ねた結果、A自己分散性黒色顔料と、B組成物の総重量に対して、1重量未満のグリコールエーテル系化合物と、C溶剤と、D水と、を含む黒色インク組成物によって、上記の目的及びその他の目的を達成できることを見出し、さらに検討を重ねて本発明を完成した。すなわち、本発明は、以下の発明に関する。[1]A自己分散性黒色顔料と、B1重量未満のグリコールエーテル系化合物と、C溶剤と、D水と、を含む黒色インク組成物。[2]前記自己分散性黒色顔料は、カーボンブラックであることを特徴とする前記[1]に記載の黒色インク組成物。[3]前記グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種であることを特徴とする前記[1]に記載の黒色インク組成物。[4]前記グリコールエーテル系化合物は、前記黒色インク組成物の0.1重量以上1重量未満を占めることを特徴とする前記[3]に記載の黒色インク組成物。[5]浸透剤、保湿剤又はそれらの混合物をさらに含むことを特徴とする前記[1]に記載の黒色インク組成物。[6]前記浸透剤は、Nメチルピロリドン及び13ブチレングリコールからなる群から選ばれる一種又は複数種を含むことを特徴とする前記[5]に記載の黒色インク組成物。[7]前記保湿剤は、グリセリン及びジグリコールからなる群から選ばれる一種又は複数種を含むことを特徴とする前記[5]に記載の黒色インク組成物。[8]表面張力の範囲は、47~54mNmであることを特徴とする前記[1]に記載の黒色インク組成物。[9]界面活性剤を含まないことを特徴とする前記[8]に記載の黒色インク組成物。[10]前記グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種であることを特徴とする前記[9]に記載の黒色インク組成物。本発明の黒色インク組成物は比較的に高い表面張力を有し、従来のインクにおける過剰な浸透を効果的に解決して、印刷効果を改善し、画像の品質を向上させることができる。そして、本発明に使用されるグリコールエーテル系化合物は、表面張力を調整することができる以外に、さらに、ノズルを湿潤させることで、前記インクをノズルと一層相容化させることができ、また、インクに速乾性及びインクの安定性を維持できるなどの利点を持たせることが可能である。以下、特定の具体的な実施例により、本発明を実施するための形態を説明する。本技術分野に習熟した者は、本明細書に記載された内容によって容易に本発明の他の利点や効果を理解することができる。本発明は、他の異なる実施形態によっても施行又は応用することができ、本明細書における各詳細内容も、異なる観点と応用に基づいて、本発明の趣旨を逸脱しない範囲において、各種修正と変更を施すことができる。本発明は、A自己分散性黒色顔料と、B組成物の総重量に対して、1重量未満のグリコールエーテル系化合物と、C溶剤と、D水とを含む黒色インク組成物を提供する。本発明の自己分散性黒色顔料とはカーボンブラックであって、該カーボンブラックは処理によって、カルボニル基、カルボキシル基、ヒドロキシル基、スルホニル基又は前記の群の塩から選ばれる少なくとも一種の官能基が結合される。前記黒色インク組成物において用いられる自己分散性黒色顔料は任意の市販のカーボンブラック顔料でよく、本発明に適用されるカーボンブラック顔料としては、例えばコロンビアンケミカルズカンパニー、三菱、エボニックデグサ各社から購入するカーボンブラックが挙げられ、また、該カーボンブラックは処理によってカルボニル基、カルボキシル基、ヒドロキシル基、スルホニル基又は前記の群の鹽から選ばれる少なくとも一種の官能基が結合される。一般的には、使用される黒色顔料の含有量は、組成物の総重量に対して、1~10重量であり、好ましくは3~6重量である。また、上記の特許文献におけるインク組成物が非イオン型界面活性剤、エトキシ化非イオン性フッ素界面活性剤又はシリコンを含む界面活性剤を添加することが必要であるのとは異なり、本発明の黒色インク組成物は界面活性剤を含まず、生物及び環境に危害を及ぼすことはない。相対的に、本発明の黒色インク組成物は主にグリコールエーテル系化合物によって本発明の目的を達成するものであり、前記グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種である。また、前記グリコールエーテル系化合物は前記黒色インク組成物の0.1重量以上1重量未満を占め、それにより、前記組成物の表面張力の範囲が47~54mNmとなる。本発明の黒色インク組成物において、さらに浸透剤、保湿剤又はそれらの混合物を含んでもよい。適用される浸透剤にはN-メチルピロリドン、1,3-ブチレングリコールが含まれるが、それらに限定されず、また、前記の化合物からなる群から選ばれる一種又は複数種であってもよい。適用される保湿剤の実例として、よく見られるのはグリセリン、ジグリコールである。本発明の黒色インク組成物に使用される浸透剤の含有量は、組成物の総重量に対して、2~20重量であってもよく、好ましくは5~20重量であり、より好ましくは5~15重量である。使用される浸透剤がN-メチルピロリドンである場合、使用される含有量は5~15重量であってもよく、使用される浸透剤が1,3-ブチレングリコールである場合、使用される含有量は2~10重量であってもよく、好ましくは2~8重量であってもよい。本発明の黒色インク組成物に使用される保湿剤の含有量は、組成物の総重量に対して、2~10重量であってもよく、特に、使用される保湿剤がグリセリンである場合、その含有量は2~8重量であることが好ましく、使用される保湿剤がジグリコールである場合、使用される含有量は5~20重量であってもよく、好ましくは10~18重量であってもよい。本発明の目的を達成するために、前記黒色インク組成物には1重量未満グリコールエーテル系化合物を含有し、該グリコールエーテル系化合物は、エチレングリコールモノnブチルエーテル、ジエチレングリコールモノnブチルエーテル、トリエチレングリコールモノnブチルエーテル、トリエチレングリコールモノメチルエーテル、ジエチレングリコールモノメチルエーテル及びジプロピレングリコールメチルエーテルからなる群から選ばれる一種又は複数種であり、好ましくはエチレングリコールモノnブチルエーテルである。含有量について、本発明の黒色インク組成物には少なくとも約0.1重量のグリコールエーテル系化合物を含有し、一方、調合された黒色インク組成物の表面張力の範囲は47~54mNmである。本発明の黒色インク組成物において、上記の成分以外の量は水であって、通常、水とは一般的に使用される水であり、例えば純水、脱イオン水又は蒸留水であってもよい。本発明の黒色インク組成物にはさらに他の添加剤を含んでもよい。当該添加剤としては、例えば殺菌剤であってもよく、例えばNUOTNudeXInc.adivisionofHulsAmericalにより販売、UCARCIDEUnionCarbideにより販売、VANCIDERTVanderbiltCo.により販売、ProxelGXL及びPROXELXL2ICIAmericasにより販売が挙げられる。添加剤は必ずしも添加する必要がなく、実際の必要に応じて、添加してもしなくてもよく、添加剤の濃度の範囲も特に制限がない。殺菌剤を添加する場合、使用される含有量は0.1~0.5重量であることが好ましい。以下、特定の具体的な実施例により、本発明の特徴や効果をさらに説明するが、本発明はこれらに限定されるものではない。[製造例]黒色インク組成物の調製以下、表1及び表2で示されるインク組成成分の含有量に基づいて、それぞれ室温で攪拌混合して、実施例1~28の本発明の黒色インク組成物を製造した。インクの各組成成分の量の単位は重量百分率である。GLY:グリセリン13BG:13ブチレングリコールNMP:NメチルピロリドンDEG:ジエチレングリコールEGMBE:エチレングリコールモノブチルエーテルProxelGXL:殺菌剤J1008503:カーボンブラック顔料曇り点試験観察に供するために、前記の実施例の処方におけるカーボンブラック顔料を水に変更した。本試験例において、さらに特許文献3に開示されたインク処方を比較例のサンプルとして、その曇り点温度を測定し、当該特許文献における界面活性剤を含む組成成分と界面活性剤を含まない組成成分を下記の表3に示す。測定するときに、いずれも50gのサンプルを取り、次に、サンプルを室温から105°Cまでに加熱し、その間にサンプル溶液が曇り始める温度を観察した。DEGmBE:ジエチレングリコールモノ-n-ブチルエーテルDMI:1,3-ジメチル-2-イミダゾリジノンSurfynol104:日信化学株製Surfynol465:日信化学株製本発明の黒色インク組成物と特許文献3における界面活性剤を含まないインク処方は、曇り点温度がいずれも100°Cより高いが、界面活性剤を含む元の処方の曇り点温度は約21°Cであった。この結果から、本発明の黒色インク組成物の安定性が良く、インクが加熱されるときに成分が互いに溶解せずに析出してしまうことを回避できることが明らかとなった。湿潤力試験本発明の黒色インク組成物のサンプルと表3の特許文献3のインク処方の液滴を、それぞれ、表面がワックス膜によって覆われたガラス基材表面と、ワックス膜のないガラス基材表面に滴下し、接触角測定装置を利用して液滴と基材との接触角度を測定した。その結果を下記の表4及び表5に示す。表4及び表5に示されるように、ワックスを塗布したガラス基材及びワックスを塗布していないガラス基材のいずれを問わず、本発明の黒色インク組成物がより大きい接触角を有し、すなわち、当該基材との接触面積がより小さく、基材に広がりにくい。従って、特許文献3のインク処方に比べて、本発明のインク組成物はより高い表面張力を有し、印刷した際にインク滴が基材に容易に浸み込んで広がり画像がぼやけてしまうことはない。また、懸垂液滴試験において、本発明の黒色インク組成物は内部収縮力が大きいため、針管の下開口に体積の大きい液玉を形成することができる。それに対して、従来のインクは外力に影響されやすく、印字ノズルが移動するときに飛び散って、いわゆるサテライトドロップを生じてしまう。アルファベット解像度試験1.HP社の27メーカー純正インクと、本発明の黒色インクと、比較例1及び2のサンプルとを使用し、文字ポイント数2を主な観測サイズとして、英語アルファベットであるB、M及びRを紙に印刷した。ここで、前記実施例及び比較例のインクサンプルはいずれもPaperOn、DoubleA及びHPOfficeなどのブランドの紙にそれぞれ印刷して、試験を行った。2.顕微鏡を利用して観察された印刷状況を撮影し、結果を図1~3に記録した。線分解像度試験1.HP社の27メーカー純正インクと、本発明の黒色インクと、比較例1及び2のサンプルとを使用して、いずれもpaperOn、doubleA及びHPOfficeなどのブランドの紙にそれぞれ印刷して、試験を行った。2.線幅ポイント数0.01を主な観測サイズとして、線幅測定器を利用して三回測定し、三回の平均値を数値とし、結果を下記の表6に示した。☆は最も良好、◎はその次に良好、○は良好、△はやや劣ることをそれぞれ表す。図1~3及び表6の結果から、印刷された字体の周りのサテライトドロップとジャギーについて、27インク及び特許文献3のインク処方に比べて、本発明の黒色インク組成物は、印刷されたサテライトドロップ又はジャギーが従来のインクより明らかに少なく、優れた解像度を有することが分かった。これによって、より高い表面張力を有するインク液滴は、基材との接触面積を小さくしやすく、インクを紙に浸み込みにくくし、高い解像度を有することが証明できた。また、線幅解像度について、本発明の黒色インクで印刷された線幅は三種類の紙のいずれにおいてもより細い線幅を有し、解像力が優れる。この結果は上記のアルファベット解像度試験の結果と一致しており、本発明の黒色インク組成物の印刷品質は極めて良好である。従って、本発明の黒色インク組成物をインクジェット印刷に使用する場合、より高い表面張力を有するため、印刷基材に広がりにくく、且つより細い線幅を有し、解像力が好ましく、画像がぼやけてしまうことがなく、良好な印刷効果を有する。上記の実施例は本発明の原理及びその効果を説明するためのものに過ぎず、本発明を限定するものではない。本技術分野に習熟した者は、本発明の趣旨を逸脱しない範囲において、上記の実施例に各種修正と変更を施すことができる。従って、本技術分野に習熟した者が本発明の趣旨及び技術思想から逸脱しない範囲で完成したすべての同等の修正又は変更は、特許請求の範囲に含まれる。"